(57)【要約】【課題】本発明は、非塗工紙および微塗工紙などの低密度の用紙にオフセット印刷してなる印刷物の製造において、オフセット印刷インキ用黒色顔料に関し、青味を有し且つ高漆黒度を有するインキ用カーボンブラックを提供するものである。【解決手段】本発明は、カーボンブラック５〜４０重量％、バインダー樹脂２０〜５０重量％、溶剤成分として植物油類及び鉱物油類の単独または２種類以上の組み合わせが２０〜７０重量％からなる平版印刷用インキ組成物において、カーボンブラックの比着色力が５０〜８０％、窒素吸着比表面積が３０〜５０ｍ２／ｇ、ＤＢＰ吸油量が１００〜１４０ｃｍ３／１００ｇであることを特徴とするオフセット印刷用インキである。  【選択図】なし【特許請求の範囲】
【請求項１】
比着色力５０〜８０（％）、ＤＢＰ吸油量１００〜１４０（ｃｍ３／１００ｇ）および窒素吸着比表面積３０〜５０（ｍ２ ／ｇ）であるカーボンブラック、ロジン変性フェノール樹脂および溶剤を含有することを特徴とするオフセット印刷用インキ。
【請求項２】
溶剤が、石油系溶剤、植物油類から選ばれる少なくとも一種であることを特徴とする請求項１記載のオフセット印刷用インキ。
【請求項３】
石油系溶剤のアニリン点が６５〜１１０（℃）であることを特徴とする請求項１または２記載のオフセット印刷用インキ。
【請求項４】
植物油類が大豆油、ヤシ油、アマニ油、菜種油から選ばれる少なくとも一種であることを特徴とする請求項１〜３何れか記載のオフセット印刷用インキ。
【請求項５】
ロジン変性フェノール樹脂の重量平均分子量が、１０，０００〜４００，０００であることを特徴とする請求項１〜４何れか記載のオフセット印刷用インキ。
【請求項６】
ロジン変性フェノール樹脂のノルマルヘプタントレランスが１ｍｌ〜４０ｍｌであることを特徴とする請求項１〜５何れか記載のオフセット印刷用インキ。
【請求項７】
浸透乾燥型であることを特徴とする請求項１〜６何れか記載のオフセット印刷用インキ。
【請求項８】
請求項１〜７何れか記載のオフセット印刷用インキを非塗工紙または微塗工紙に印刷してなる印刷物。
【発明の詳細な説明】
【技術分野】
【０００１】
本発明は、非塗工紙および微塗工紙などの低密度用紙に、オフセット印刷することにおいて、それに使用されるオフセット印刷用インキおよびそれを用いて印刷される印刷物に関する。さらに、詳しくは、オフセット印刷用墨インキにおいて、青味を有し且つ高漆黒度の色調を有するオフセット印刷用インキおよび印刷物に関する。
【背景技術】
【０００２】
オフセット印刷用墨インキでは顔料としてカーボンブラックが用いられるのが一般的である。オフセット印刷では印刷後の紙上におけるインキ膜厚が薄くなるため、印刷濃度を確保するためにカーボンブラックの配合率が通常１５〜２５％と高い。また、印刷画線の色相は赤味あるいは黄味がかった色相を呈するが、この色相は印刷インキとしては好まれず、色相を青味に調整するために高価な青色顔料あるいは染料を添加させてコントロールしている（非特許文献１、２）。
【０００３】
オフセット印刷用墨インキに使用されるカーボンブラックは一次（基本）粒子と呼ばれる球状のカーボン粒子が融着し連鎖状あるいは不規則な鎖状に枝分かれした複雑な凝集形態を示しており、ぶどうの房に例えられる凝集体を形成している。この凝集体をアグリゲートと呼び、このアグリゲートを形成している一次粒子の融着の程度をストラクチャーと呼んでいる。インキビヒクル中にカーボンブラックを分散させた場合においては、アグリゲートよりも細かく分散することは不可能とされている（非特許文献２、３）。
【０００４】
オフセット印刷の中でも高品質を要求されるインキでは高い光沢を要求されるため、インキを薄膜とした場合にもインキ膜表面の平滑度を高くするためにアグリゲート径が小さいカーボンブラックが選択される。しかし、非塗工紙および微塗工紙といった低密度の用紙に対して印刷を行うインキにおいては、カーボンブラックがインキビヒクルとともに用紙の内部に沈み込んでしまい印刷濃度が維持できないため、アグリゲート径の大きいカーボンブラックを選択する必要がある（非特許文献３）。
【０００５】
球状のカーボン粒子がぶどう状に連なっているカーボンブラックの構造から考えた場合、アグリゲート径の大きいカーボンブラックを選択するには、一次粒子径およびストラクチャーに着目すればよい（非特許文献３）。すなわち、一次粒子径およびストラクチャーを大きくすれば、アグリゲート径が結果として大きくなり、黒色度が高いオフセット印刷が可能となる。
【０００６】
一次粒子を大きくした場合、ストラクチャーが同一であってもアグリゲート径は相対的に大きくなる。一次粒子径の大きさは、窒素吸着法により測定されるカーボンブラックの比表面積により評価することができる。この窒素吸着法により測定された比表面積は、一次粒子径とほぼ反比例の関係であり、一次粒子径が大きい場合には、比表面積は小さくなる。しかしながら、一次粒子径が大きい、すなわち、比表面積の小さいカーボンブラックを用いたインキで印刷を行った場合、印刷画線の色相は良好な青味色相を呈するが、その一方、ドライダウンと呼ばれるインキが乾燥していく過程で印刷濃度が低下して印刷直後と乾燥後で画線の印刷濃度に差が生じる現象の程度が大きく、乾燥後の印刷物において黒色度の不足が問題となりやすい（非特許文献３）。
【０００７】
このドライダウンを防ぐ目的で、基材である紙の加工を行う方法、例えば、特開平６−１９２９９６号公報、特開平１０−１３１０８９号公報、特開２００２−３２７３９３号公報等に開示されているが、何れもドライダウンには、効果があると思われるが、特殊な紙基材であり、生産性、コストにおいて実用的ではない。
【０００８】
また、ストラクチャーを大きくすると、一次粒子径が同一であってもアグリゲート径は相対的に大きくなる。ストラクチャーの大きさは、フタル酸ジブチル（本発明において、ＤＢＰと略す。）吸油量測定法により評価することができる。すなわち、ストラクチャーが大きいとＤＢＰ吸油量は大きくなる。ＤＢＰ吸油量の高いカーボンを用いたインキで印刷を行った場合、ドライダウンが少なくなり、乾燥後の印刷物でも良好な印刷濃度を維持できるためインキの品質としては、有利である。しかし、ＤＢＰ吸油量の高いカーボンを使用する場合には、印刷画線の色相が黄味色相を呈するため、色相を青味とするために高価な青色顔料または染料を添加しなければならずコストを上昇させる要因となっている。そのため、カーボンブラックに代わる特殊な黒色顔料を使用する方法が、特開２００２−２６５８３７号公報に開示されているが、カーボンブラックに比較して高価であり、実用性が乏しい。
【０００９】
これらの問題を解消する手段のひとつとして、粒子径の大きいカーボンブラックとストラクチャーの大きいカーボンブラックを併用して用いられることがある（例えば、特開平７−１８２００号公報実施例２）が、大量に生産を行う場合にカーボンブラック用のサイロが複数必要であり、計量作業が煩雑になる等、印刷インキ生産における設備面や工程上の負荷が必要となる。
【００１０】
また、粒子径およびストラクチャーの双方を大きいカーボンを使用した場合は、アグリゲート径が大きくなりすぎるため、印刷画線におけるインキ膜厚の薄いオフセット印刷においては必要な分散性を維持できず、また、著しい光沢の劣化や印刷時に版やガイドローラー等にカーボン粒子が堆積する問題が発生するため好ましくない。
【００１１】
さらに、特開平７−１８２００号公報および特開平８−１７６４６３号公報には、印刷インキ用カーボンブラックが開示されており、しかもこの印刷インキ用のカーボンブラックを使用した平版新聞オフセット輪転インキの調製を行っているが、この特開平７−１８２００号公報および特開平８−１７６４６３号公報には、インキに必要な樹脂成分として「樹脂ワニス」としか記述がなく、実質的に印刷用インキおよびその製造方法さらに製造された印刷インキにより形成された印刷物について、何ら開示されておらず、開示されているインキ適性等に疑義が持たれる。
【００１２】
また、特開平１１−３４９３１１号公報には、多環芳香族成分含有量が少ない鉱物油に分散性の良好なカーボンブラックが開示されているが、インキを製造した場合に単純にこのような鉱物油に分散性が良いだけでは、インキとしての物性が良いとは限らない。
【００１３】
さらに、本発明のような墨顔料としてカーボンブラックを、樹脂ワニスとしてロジン変性フェノール樹脂を使用した例としては、以下の例が挙げられる。
【００１４】
すなわち、特開平９−２５４４４号公報には、墨顔料としてカーボンブラックを、樹脂ワニスとしてロジン変性フェノール樹脂を使用し、さらに、顔料分散剤を用いたオフセット印刷用墨インキ組成物を用いる例が、開示されている。しかしながら、印刷インキの安定性（分散性）は、向上するが、単純にカーボンブラックを選定するだけでは、高品質の印刷物を得ることができない。
【００１５】
また、特開２００４−２６９５７２号公報には、特定の物性を有するカーボンブラックおよび樹脂ワニスにより製造される印刷インキが開示されているが、カーボンブラックの物性としてＤＢＰ吸収量（吸油量）が、３０〜６５（ｃｍ３／１００ｇ）であると規定されているが、ＤＢＰ吸油量が８０（ｃｍ３／１００ｇ）以下である場合に、非塗工紙または微塗工紙に印刷すると、ドライダウンが大きく、印刷後の黒色度不足が起こる可能性がある。
【００１６】
さらに、特開２００４−１０７５８５号公報には、特定の物性を有するカーボンブラックおよび樹脂ワニスから製造されるインキ組成物が、開示されている。しかしながら、樹脂ワニスとして、ロジン変性フェノール樹脂が、開示されているものの、ＤＢＰ吸油量および粒子径だけでは、高品質を要求されるインキとしては使用できず、しかも、開示されている粒子径では、非塗工紙または微塗工紙に印刷した場合に、印刷濃度が維持できない。
【００１７】
また、特開２００２−３２２４０７号公報、特開２００２−３２２４０８号公報、特開２００２−３２７１４３号公報には、カーボンブラックと常温で固体の樹脂ワニスとを予め乾式粉砕を行い、溶剤等を加えて混合して製造する方法が開示されている。しかも、特定のカーボンブラックを使用することが記載されているが、これらのカーボンを使用し、この製造方法を行った場合には、ストラクチャーが破壊され、非塗工紙または微塗工紙等の低級紙用途としては、適切ではない。
【００１８】
一般に、カーボンブラックは、アグリゲート径が小さいほど黒色度が高くなるが、アグリゲート径が小さくなるほど流動性が悪くなる。そのため、特開２００１−７２９１２号公報には、アミノシランによるカーボンブラックの表面処理方法が開示されているが、カーボンブラックの分散性は向上するが、インキの乾燥性は低下する問題がある。
【００１９】
さらに、特開２００１−１９２５８４号公報には、表面処理を行わずに、表面酸化処理したカーボンブラックの欠点である乾燥性に劣るという点を改善した表面処理を行わないで、カーボンブラックを製造する方法および印刷インキ組成物が開示されている。しかしながら、製造されているカーボンブラックのＤＢＰ吸油量がすべて８０（ｃｍ３／１００ｇ）以下であり、この場合に、非塗工紙または微塗工紙に印刷すると、ドライダウンが大きく、印刷後の黒色度不足が起こる可能性がある。
【００２０】
また、特開２００６−２８２７７４号公報には、カーボンブラックの比着色力：８０〜９５（％）、ＤＢＰ吸油量：８０〜１２０（ｃｍ３／１００ｇ）、窒素吸着比表面積：６０〜１２０（ｍ２／ｇ）を使用した青味色相を有するオフセット印刷用墨インキが開示されているが、青味色相に対して不十分である。
【００２１】
現状では、カーボンブラック単独ではなく、高価な青色補色顔料を添加させ、黒色感を増長することで、印刷インキの色調をコントロールしているが、補色顔料による印刷インキのコストアップは大きい。そのため、補色顔料を添加すること無しに、青味色調を呈するカーボンブラックを使用したオフセット印刷用インキが求められており、非塗工紙および微塗工紙などの低密度用紙にオフセット印刷してなる印刷物および製造方法の開発が望まれている。それにより、高価な補色顔料の減量が可能となりコストダウンが達成できる。 
【非特許文献１】「印刷と紙２０００」平成１２年３月５日発行、発行所紙業タイムス社
【非特許文献２】「カーボンブラック年鑑Ｎｏ．５４（２００４）」 カーボンブラック協会編
【非特許文献３】「カーボンブラック便覧」平成７年４月１５日、第三版、編集発行者カーボンブラック協会
【特許文献１】特開平６−１９２９９６号公報
【特許文献２】特開平１０−１３１０８９号公報
【特許文献３】特開２００２−３２７３９３号公報
【特許文献４】特開２００２−２６５８３７号公報
【特許文献５】特開平７−１８２００号公報
【特許文献６】特開平８−１７６４６３号公報
【特許文献７】特開平１１−３４９３１１号公報
【特許文献８】特開平９−２５４４４号公報
【特許文献９】特開２００４−２６９５７２号公報
【特許文献１０】特開２００４−１０７５８５号公報
【特許文献１１】特開２００２−３２２４０７号公報
【特許文献１２】特開２００２−３２２４０８号公報
【特許文献１３】特開２００２−３２７１４３号公報
【特許文献１４】特開２００１−７２９１２号公報
【特許文献１５】特開２００１−１９２５８４号公報
【特許文献１６】特開２００６−２８２７７４号公報
【発明の開示】
【発明が解決しようとする課題】
【００２２】
本発明は、非塗工紙および微塗工紙といった低密度の用紙にオフセット印刷してなる印刷物を提供することにあり、オフセット印刷用インキとして、カーボンブラックの配合量を多くし、インキ粘度を上昇することなく黒色感を維持し、且つ高価な補色顔料を添加することなく、特定のカーボンブラックを含有させることで、青味色調を有するオフセット印刷用インキを提供することにある。そのことにより、補色顔料の減量あるいは添加する必要がなくなることが可能となり、コストダウンが達成できることを目的とする。 
【課題を解決するための手段】
【００２３】
本発明者ら鋭意検討した結果、特定のカーボンブラック、ロジン変性フェノールおよび溶剤を含有させたオフセット印刷用インキは、高価な補色顔料を添加することなく、青味色調を有することを見出し、本発明を完成した。
【００２４】
すなわち、本発明は、比着色力：５０〜８０（％）、ＤＢＰ吸油量：１００〜１４０（ｃｍ３／１００ｇ）、窒素吸着比表面積：３０〜５０（ｍ２ ／ｇ）であるカーボンブラック、ロジン変性フェノール樹脂および溶剤を含有することを特徴とするオフセット印刷用インキである。
【００２５】
また、溶剤が、石油系溶剤、植物油類から選ばれる少なくとも一種であることを特徴とする上記のオフセット印刷用インキである。
【００２６】
さらに、石油系溶剤のアニリン点が６５〜１１０（℃）であることを特徴とする上記のオフセット印刷用インキである。
【００２７】
また、植物油類が大豆油、ヤシ油、アマニ油、菜種油から選ばれる少なくとも一種であることを特徴とする上記のオフセット印刷用インキである。
【００２８】
また、ロジン変性フェノール樹脂の重量平均分子量が、１０，０００〜４００，０００であることを特徴とする上記のオフセット印刷用インキである。
【００２９】
さらに、ロジン変性フェノール樹脂のノルマルヘプタントレランスが１ｍｌ〜４０ｍｌであることを特徴とする上記のオフセット印刷用インキである。
【００３０】
また、浸透乾燥型であることを特徴とする上記のオフセット印刷用インキである。
【００３１】
さらに、上記のオフセット印刷用インキを非塗工紙または微塗工紙に印刷してなる印刷物である。
【発明の効果】
【００３２】
本発明によって、印刷適性に優れ、青味色相を有し、且つ高漆黒度を有するオフセット印刷用インキを得ることができる。すなわち、本発明の特定のカーボンブラックを含有するオフセット印刷用インキは、補色顔料を添加すること無しに、青味色調を有し、且つ高漆黒度の色調を達成できることから、高価な補色顔料の含有量を、低減あるいは含有させる必要がなくなることが可能となった。しかも、本発明のオフセット印刷用インキは、非塗工紙および微塗工紙などの低密度用紙にも適用可能で、さらに、印刷物の品位は、高く、本発明の工業的価値は、甚大である。
【発明を実施するための最良の形態】
【００３３】
本発明におけるカーボンブラックは、比着色力が５０〜８０％、窒素吸着比表面積が３０〜５０ｍ２／ｇ、ＤＢＰ吸油量が１００〜１４０ｃｍ３／１００ｇである。窒素吸着表面積が５０ｍ２／ｇを超えると赤み色相が強くなり、ＤＢＰ吸油量が１００ｃｍ３／１００ｇ未満になると濃度が出にくくなり、漆黒感が薄れるため好ましくはない。尚、本発明における比着色力、ＤＢＰ吸油量、窒素吸着比表面積はいずれもＪＩＳＫ６２１７に準拠して定義されたものである
本発明に用いるカーボンブラックは上記性状を満たすものであれば形状は粉状あるいは粒状を問わず使用することができる。
【００３４】
粒状のカーボンブラック種の中では、ＡＳＴＭ D１７６５−０１で規定されるＮ５３９及びＮ５５０が比着色力５０〜８０％、窒素吸着比表面積３０〜５０ｍ２／ｇ、ＤＢＰ吸油量１００〜１４０ｃｍ３／１００ｇに当てはまり好ましい。
【００３５】
本発明で使用される樹脂としては、ロジン変性フェノール樹脂以外に、ロジン変性マレイン酸樹脂、アルキッド樹脂及び石油樹脂等は任意に単独または２種類以上を組み合わせて使用できる。樹脂の重量平均分子量としては、１０，０００〜４００，０００のものが好ましい。重量平均分子量１０，０００未満ではインキの粘弾性が不足し、４００，０００を超えるとインキとしての流動性が不充分となる。
【００３６】
本発明におけるノルマルヘプタントレランスは、ビーカーに樹脂１ｇを秤量しトルエン９ｇに常温で溶解させ、ノルマルヘプタンをビュレットにて滴下していき、溶液が白濁しビーカー下の新聞紙活字が判定出来なくなるまでのノルマルヘプタン滴下量を測定することによって得られる。本発明に用いるロジン変性フェノール樹脂は、ノルマルヘプタントレランスが１ｍｌ〜４０ｍｌが好ましく、さらに好ましくはノルマルヘプタントレランスが５ｍｌ〜３５ｍｌが良い。ノルマルヘプタントレランスが１ｍｌ以下だとインキの流動性が悪くなり着肉が悪化し、４０ｍｌ以上だと粘弾性が強くなり地汚れ性が悪化する。
【００３７】
上記樹脂（ロジン変性フェノール樹脂、ロジン変性マレイン酸樹脂、アルキッド及び石油樹脂等）は石油系溶剤、植物油類から選ばれる少なくとも一種である溶剤と、場合によってはアルミニウムキレート化合物のようなゲル化剤を添加して、１９０℃程度で溶解してワニス化したものとして使用される。樹脂の添加量は印刷インキ組成物の全量に対して２０％〜５０重量％である。
【００３８】
本発明における植物油類とは植物油並びに植物油由来の化合物であり、グリセリンと脂肪酸とのトリグリセライドにおいて、少なくとも１つの脂肪酸が炭素−炭素不飽和結合を少なくとも１つ有する脂肪酸であるトリグリセライドと、それらのトリグリセライドから飽和または不飽和アルコールとをエステル反応させてなる脂肪酸モノエステルが挙げられる。
【００３９】
植物油として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。特に大豆油、ヤシ油、アマニ油、菜種油が好ましい。
【００４０】
本発明において、使用される植物油エステルとしては、大豆油、綿実油、アマニ油、サフラワー油、トール油、脱水ヒマシ油、カノーラ油、菜種油等の植物油由来の脂肪酸エステルが挙げられる。脂肪酸エステルとしては、モノアルキルエステル化合物が挙げら、モノエステルを構成する脂肪酸としては、炭素数１６〜２０の飽和または不飽和脂肪酸が好ましく、ステアリン酸、イソステアリン酸、ヒドロキシステアリン酸、オレイン酸、リノール酸、リノレン酸、エレオステアリン酸等が例示できる。脂肪酸モノエステルを構成するアルコール由来のアルキル基は、炭素数１〜１０のものが好ましく、メチル、エチル、プロピル、イソプロピル、ブチル、イソブチル、ｔｅｒｔ−ブチル、２−エチルヘキシル等のアルキル基が例示できる。これら脂肪酸モノエステルは、単独で、または２種以上を組合わせて使用でき、本発明においては、植物油成分として、植物油、脂肪酸エステルをそれぞれ単独で用いてもよく、両者を併用しても良い。溶剤の添加量としては、インキ中１０〜５０重量％が好ましい。
【００４１】
本発明で使用される石油系溶剤としては、パラフィン系、ナフテン系のであり、これらの混合溶剤であり、溶剤中の芳香族炭化水素の含有量が１重量％以下が好ましい。溶剤のアニリン点は６５℃〜１１０℃が好ましい。アニリン点が１１０℃より高い溶剤を使用すると、インキ組成中の使用樹脂との溶解性が乏しいため、インキの流動性が不十分となり、レベリング不良から光沢のない印刷物しか得られない。また、６５℃より低いアニリン点の溶剤を使用したインキでは、乾燥時のインキ皮膜からの溶剤の離脱性が悪く乾燥劣化を起こしてしまう場合がある。
【００４２】
本発明においては、カーボンブラックをワニスに分散させる際に有機ベントナイト、炭酸カルシウム、硫酸バリウム、クレー、シリカといったカーボンブラック以外の顔料を添加することも可能であり、添加を行っても同様の効果が得られる。
【００４３】
本発明で使用する他の助剤としては、分散剤、ゲル化剤、乾燥抑制剤、酸化防止剤、耐摩擦剤（ワックス）等の添加剤を適宜用いることができる
【実施例】
【００４４】
次に、本発明を実施例に基づいて説明するが、本発明はこれらの実施例に限定されるもではない。なお、以下の例中、「部」及び「％」は、特に断りのない限り、それぞれ「重量部」「重量％」を示す。
【００４５】
カーボンブラックＡは、昭和キャボット（株）のショウブラックＮ５５０（比着色力：６２％、窒素吸着比表面積：４２ｍ２／ｇ、ＤＢＰ吸油量：１１５ｃｍ３／１００ｇ）のビーズカーボンを使用した。
【００４６】
カーボンブラックＢは、三菱化学（株）のミツビシカーボンブラック＃３２（比着色力：１１３％、窒素吸着比表面積：８５ｍ２／ｇ、ＤＢＰ吸油量：１００ｃｍ３／１００ｇ）のパウダーカーボンを使用した。カーボンＢは赤味色相の強いカーボンで、カーボンＡとの比較例として選んだ。
〔オフセット用ロジン変性フェノール樹脂ゲルワニスＡの製造〕
コンデンサー、温度計、及び攪拌機を装着した四つ口フラスコにロジン変性フェノール樹脂（荒川化学工業（株）製：重量平均分子量２２．４万、軟化点１７８℃、樹脂粘度４２Ｐａ・ｓ）４５．０部、大豆油１５部、ＡＦソルベント５（新日本石油（株）製、アロマフリーインキソルベント、アニリン点８８．２℃）３９．５部を仕込み、１８０℃に昇温して、同温で３０分間攪拌した後、放冷し、ゲル化剤としてエチルアセトアセテートアルミニウムジイソプロポキシド０．５部（川研ファインケミカル（株）製ＡＬＣＨ）を仕込み、１８０℃で３０分間攪拌してオフセット用ロジン変性フェノール樹脂ゲルワニスＡ（以下ゲルワニスＡと称す）を得た。
〔オフセット用ロジン変性フェノール樹脂ゲルワニスＢの製造〕
コンデンサー、温度計、及び攪拌機を装着した四つ口フラスコにロジン変性フェノール樹脂（荒川化学工業（株）製：重量平均分子量８．０万、軟化点１７０℃、樹脂粘度１５Ｐａ・ｓ）５０．０部、大豆油１５部、ＡＦソルベント５を３４．５部仕込み、１８０℃に昇温して、同温で３０分間攪拌した後、放冷し、エチルアセトアセテートアルミニウムジイソプロポキシド０．５部を仕込み、１８０℃で３０分間攪拌してオフセット用ロジン変性フェノール樹脂ゲルワニスＢ（以下ゲルワニスＢと称す）を得た。
〔インキ作成例〕
表１の配合にて、常法に従い三本ロールを用いて、粘度が４５．０Ｐａ・ｓ〜５０．０Ｐａ・ｓになるようにインキを作成し、実施例１〜２及び比較例１〜２とした。
【００４７】
【表１】
2008163063.tif 000002
【００４８】
インキ評価（濃度  ｂ＊値）
色相評価については、ＲＩテスターを使用して更紙（非塗工紙）に展色することにより展色刷を作成。グレタグ社製分光光度計ＳｐｅｃｔｒｏＥｙｅでの展色濃度が１．００〜１．０１のとき、および１．１０〜１．１１のときのｂ＊値を測定した。尚、ｂ＊値の値が高いと黄味色相が強いこと示し、ｂ＊値の値が低いと青味色相が強いことを示す。
本発明に係わる実施例１〜２は、比較例１〜２よりもｂ＊値が低く青味色相が強いことが認められた（表２）。
【００４９】
インキ評価（漆黒感）
漆黒感については、目視による展色刷の評価を行った。漆黒感が強いほど点数を高く、弱くなるほど低い点数をつけた。
本発明に係わる実施例１〜２の展色刷は、比較例１〜２の展色刷よりも漆黒感が強いことが認められた（表２）。
【００５０】
【表２】
2008163063.tif 000003
【産業上の利用可能性】
【００５１】
本発明は、オフセット印刷用インキのカーボンブラックとして補色顔料を添加することなく青味色調を有するインキ組成物であり、カーボンブラックの配合量を変えることで目的に応じた色調のインキ組成物を作成することができる。